(57)【要約】      （修正有）【課題】高品質、かつ、大面積のグラフェンを成長させる方法及びシステムを提供する。【解決手段】本方法は、基板を用意するステップと、基板を減圧環境に置くステップと、キャリアガスおよび炭素源を供給するステップと、基板の少なくとも一部をキャリアガスおよび炭素源に曝すステップと、基板の少なくとも一部に表面処理プロセスを行うステップと、炭素源の一部を基板の少なくとも一部上に配置されたグラフェンに変換するステップと、を含む。【選択図】図２
2018074171.tif 000002
【特許請求の範囲】
【請求項１】
グラフェンフィルムを形成する方法であって、該方法は、
基板を低減された圧力にて処理チャンバ中に設置するステップと、
前記基板の少なくとも一部に表面処理プロセスを行うステップと、
炭素含有材料を前記処理チャンバ中に供給するステップと、
前記基板を前記炭素含有材料に曝すステップと、
前記炭素含有材料の一部を前記基板上でグラフェンフィルムに変換するステップと、
を含む方法。
【請求項２】
ガスを供給するステップと、
前記表面処理プロセスの前に前記基板を前記ガスに曝すステップと、
をさらに含む、請求項１に記載の方法。
【請求項３】
前記ガスは水素である、請求項２に記載の方法。
【請求項４】
前記表面処理プロセスは高周波水素プラズマを含む、請求項３に記載の方法。
【請求項５】
前記表面処理プロセスは、高周波プラズマ洗浄プロセスを含む、請求項１に記載の方法
。
【請求項６】
前記基板は銅箔を備える、請求項１に記載の方法。
【請求項７】
前記低減された圧力は５００ｍＴｏｒｒ未満である、請求項１に記載の方法。
【請求項８】
前記炭素含有材料は、メタン、エタン、プロパンまたはブタンの少なくとも１つを含む
、請求項１に記載の方法。
【請求項９】
グラフェンを形成する方法であって、該方法は、
基板を用意するステップと、
前記基板を減圧環境に置くステップと、
キャリアガスを供給するステップと、
炭素源を供給するステップと、
前記基板の少なくとも一部を前記キャリアガスおよび前記炭素源に曝すステップと、
前記基板の前記少なくとも一部に表面処理プロセスを行うステップと、
前記炭素源の一部を前記基板の前記少なくとも一部上でグラフェンに変換するステップ
と、
を含む方法。
【請求項１０】
前記基板は銅箔を備える、請求項９に記載の方法。
【請求項１１】
前記表面処理プロセスは高周波プラズマ洗浄プロセスを含む、請求項９に記載の方法。
【請求項１２】
前記キャリアガスは水素を含み、前記表面処理プロセスは高周波水素プラズマプロセス
を含む、請求項９に記載の方法。
【請求項１３】
前記炭素源はメタンを含む、請求項９に記載の方法。
【請求項１４】
前記キャリアガスの供給と前記炭素源の供給は同時に行われる、請求項９に記載の方法
。
【請求項１５】
前記炭素源は、キャリアガスおよび炭素源の流れの合計の０．１％未満である、請求項
１４に記載の方法。
【請求項１６】
前記表面処理プロセスは５００ｍＴｏｒｒ以下の圧力にて行われる、請求項９に記載の
方法。
【請求項１７】
グラフェン製造のためのシステムであって、該システムは、
複数のガス源と、
複数の質量流量計であって、該複数の質量流量計の各々は前記複数のガス源の１つに結
合されている、質量流量計と、
前記複数の質量流量計と流体的に連絡されている処理チャンバと、
前記処理チャンバ中でプラズマを形成するように動作可能なプラズマ源と、
前記処理チャンバと流体的に連絡されている真空ポンプと、
プロセッサと、
複数のコンピュータ可読命令を含む非固定コンピュータ可読記憶媒体であって、前記命
令は前記コンピュータ可読記憶媒体に実体的に実装され、データプロセッサにより処理さ
れる時にグラフェン製造のために前記複数の命令を提供し、該複数の命令は、
前記データプロセッサに基板を低減された圧力環境に置かせる命令と、
前記データプロセッサにキャリアガスおよび炭素源を供給させる命令と、
前記データプロセッサに前記基板の少なくとも一部を前記キャリアガスおよび前記炭素
源に曝させる命令と、
前記データプロセッサに前記基板の前記少なくとも一部に表面処理プロセスを行わせる
命令と、
前記データプロセッサに前記基板の前記少なくとも一部上で前記炭素源の一部をグラフ
ェンに変換させる命令とを含む、非固定コンピュータ可読記憶媒体と、
を備えるシステム。
【請求項１８】
前記基板は銅箔を備える、請求項１７に記載のシステム。
【請求項１９】
前記キャリアガスは水素を含み、前記表面処理プロセスは高周波水素プラズマ処理プロ
セスを含む、請求項１７に記載のシステム。
【請求項２０】
前記炭素源はメタンを含む、請求項１７に記載のシステム。
【請求項２１】
前記キャリアガスの供給および前記炭素源の供給は同時に行われる、請求項１７に記載
のシステム。
【発明の詳細な説明】
【技術分野】
【０００１】
（関連出願の相互参照）
この出願は、２０１２年２月２４日に出願された、「低減された処理温度でのグラフェ
ンの形成方法」と題した米国仮出願第６１／６０３１０４号、２０１２年３月６日に出願
された、「低減された処理温度でのグラフェンの形成方法」と題した米国仮出願第６１／
６０７３３７号、および２０１２年７月３０日に出願された、「低減された温度で高品質
且つ大面積グラフェンを形成する単一ステップ法」と題した米国仮出願第６１／６７７３
２３号の優先権を主張し、全ての目的のためにそれらの開示をここで参照として完全に組
み込む。
【背景技術】
【０００２】
グラフェンは、原子が単一原子シートに規則的な六角形パターンで配された炭素の同素
体である。グラフェンの電気的特性は、従来の３次元材料と異なっており、グラフェンは
ゼロバンドギャップ半導体と考えることができる。グラフェンは、高いキャリア移動度を
有することができ、これがグラフェンを電子回路用途の候補材料としている。
【０００３】
グラフェンフィルムを形成する現在の方法は、高温、例えば１０００℃程度での化学気
相成長（ＣＶＤ）を含む。ＣＶＤ成長技術も、高温（例えば１０００℃程度）での水素へ
の成長前暴露を含む。
【発明の概要】
【発明が解決しようとする課題】
【０００４】
グラフェンフィルムの形成の進歩にも関わらず、当業にはグラフェン製造に関する改善
された方法およびシステムへの要求が存在する。
【課題を解決するための手段】
【０００５】
本発明は、概して、材料合成のための方法およびシステムに関するものである。より詳
細には、本発明は、高品質かつ大面積のグラフェンを成長させる方法およびシステムに関
するものである。単なる例として、本発明は、室温かつ減圧雰囲気下でグラフェンを成長
させる方法に適用された。この方法および技術は、ＣＭＯＳ互換半導体成長プロセスを含
む様々なグラフェン成長システムに適用できる。
【０００６】
本発明の一実施形態によれば、グラフェンフィルムを形成する方法が提供される。この
方法は、基板を低減された圧力にて処理チャンバ内に設置するステップと、前記基板の少
なくとも一部に表面処理プロセスを行うステップとを含む。この方法は、炭素含有材料を
前記チャンバ内に供給するステップおよび前記基板を前記炭素含有材料に曝すステップも
含む。この方法はさらに、前記基板上で前記炭素含有材料の部分をグラフェンフィルムに
変換させるステップを含む。
【０００７】
本発明の別の実施形態によれば、グラフェンの形成方法が提供される。この方法は、基
板を提供するステップと、前記基板を減圧環境に置くステップとを含む。この方法は、キ
ャリアガスおよび炭素源を提供するステップおよび前記基板の少なくとも部分を前記キャ
リアガスおよび前記炭素源に曝すステップも含む。この方法はさらに、前記基板の前記少
なくとも部分に表面処理プロセスを施すステップと、前記炭素源の部分を前記基板の前記
少なくとも部分上に配置されたグラフェンに変換するステップとを含む。
【０００８】
本発明の特定の実施形態によれば、グラフェン製造のためのシステムが提供される。こ
のシステムは、複数のガス源と、複数の質量流量計であって、該複数の質量流量計の各々
は、前記複数のガス源の１つに結合されている質量流量計と、前記複数の質量流量計と流
体的に連絡されている処理チャンバとを備える。このシステムはまた、前記処理チャンバ
においてプラズマを形成するように動作可能なプラズマ源と、前記処理チャンバと流体的
に連絡されている真空ポンプとを含む。この方法はさらに、プロセッサと、前記コンピュ
ータ可読媒体に実体的に実装され、データプロセッサにより実行された時にグラフェン製
造を提供する複数のコンピュータ可読命令を備える非固定コンピュータ可読記憶媒体とを
含む。前記複数の命令は、前記データプロセッサに基板を減圧環境に置かせる命令と、前
記データプロセッサにキャリアガスおよびカーボン源を供給させる命令とを含む。前記複
数の命令は、前記データプロセッサに前記基板の少なくとも部分を前記キャリアガスおよ
び前記炭素源に曝させる命令と、前記データプロセッサに前記基板の前記少なくとも部分
上で表面処理プロセスを実行させる命令とを含む。前記複数の命令はさらに、前記データ
プロセッサに、前記炭素源の部分を前記基板の前記少なくとも部分上に配置されたグラフ
ェンに変換させる命令を含む。
【発明の効果】
【０００９】
本発明により従来技術に対して様々な利益を達成できる。例えば、本発明の実施形態は
、炉の必要なしにグラフェンを製造する技術を提供する。また、ここで説明するように、
従来技術よりもより高速にグラフェン成長を実現できる。さらに、ここで説明した低熱予
算処理は、従来法を用いて成長されたグラフェンにおいて観察されるものよりも低いスト
レスにより特徴付けられるグラフェンの成長を可能にする。本発明の幾つかの実施形態は
、炉の必要なしにグラフェンを製造し、従来技術を用いるよりもグラフェン成長を高速に
実現でき、低ストレスグラフェンフィルムを製造しつつ成長時間を著しく低減する（例え
ば５時間から１５分に）方法およびシステムを提供する。本発明のこれらおよび別の実施
形態は、その多くの利点および特徴とともに、以下の文章および添付の図面に関連してよ
り詳細に説明する。
【図面の簡単な説明】
【００１０】
【図１】本発明の一実施形態によるグラフェン製造のためのシステムを説明する簡略模式図である。
【図２】本発明の一実施形態によるグラフェンの製造方法を説明する簡略フローチャートである。
【図３】従来技術を用いて成長されたグラフェンフィルムに対するデータおよび本発明の一実施形態を用いて成長されたグラフェンフィルムに対するデータを示している。
【図４】本発明の別の実施形態によるグラフェンの製造方法を説明する簡略フローチャートである。
【図５】従来技術を用いて成長されたグラフェンフィルムに対するデータおよび本発明の別の実施形態を用いて成長されたグラフェンフィルムに対するデータを示している。
【図６】本発明のさらに別の実施形態によるグラフェンの製造方法を説明する簡略フローチャートである。
【図７】従来技術を用いて成長されたグラフェンフィルムに対するデータおよび本発明の一実施形態を用いて成長されたグラフェンフィルムに対するデータを示している。
【図８】本発明の一実施例によるグラフェン製造のための連続的ロール・ツー・ロールシステムの簡略模式図である。
【発明を実施するための形態】
【００１１】
本発明は、概して、材料合成のための方法およびシステムに関するものである。より詳
細には、本発明は、高品質かつ大面積のグラフェンを成長させる方法およびシステムに関
するものである。単なる例として、本発明は、室温かつ減圧雰囲気下でグラフェンを成長
させる方法に適用された。この方法および技術は、ＣＭＯＳ互換半導体成長プロセスを含
む様々なグラフェン成長システムに適用できる。
【００１２】
本発明の実施形態によれば、グラフェン製造のための方法およびシステムが提供される
。一実施形態において、プロセスは、炭素前駆体の導入前に基板（例えば銅箔）を水素プ
ラズマに曝すステップを含む。このプロセスは、減圧雰囲気下で実行される。このプロセ
スは、従来のグラフェン成長において利用された高温水素アニールを回避する。よって、
本発明は、低温（例えば室温）にて高品質グラフェンの成長を可能にして、水素中での成
長前高温アニールまたは成長中の高温なしに低温処理を可能にする。
【００１３】
ＣＶＤによりグラフェンを形成する従来の方法に関連して利用された高い処理温度（例
えば１０００℃程度）は、デバイス性能に正反対の結果を生む。より低い熱予算が好まし
く、製造のためのエネルギーコストを低減し、潜在的に低減されたストレスを有するグラ
フェンフィルムを製造する。また、より低い熱予算は、デバイス集積に対して新しい道を
開くことができる。水素アニール中またはＣＶＤ成長中において、高い処理温度が従来使
用されている。銅フィルム上のＣＶＤ成長に対しては、水素中でのアニールは、自然銅酸
化膜を除去して、上にグラフェン層が成長するむき出しの銅へのアクセスを提供すること
により、銅表面を清浄にすると信じられている。高温水素アニール中に生じる基板クリー
ニングは、処理チューブの内部上への銅の蓄積により証明されている。
【００１４】
表面を清浄化する別の方法は、プラズマの使用によるものであり、処理環境に高温を適
用することなく基板の洗浄を可能にする。本発明の実施形態を限定することなく、本発明
者は、プラズマ中のエネルギー種は、銅基板上に存在する自然酸化膜を除去する働きをす
ると信じている。
【００１５】
本発明の一実施形態によれば、従来法に比べて低い熱予算処理を用いて高品質グラフェ
ンを成長させる方法が提供される。この実施形態において、従来の高温水素アニールは、
ＣＶＤ成長開始前の室温プラズマ洗浄で置き換えられる。よって、このプロセスの全熱予
算は、従来技術に比べて低減される。
【００１６】
図１は、本発明の一実施形態によるグラフェン製造のシステムを説明する簡略模式図で
ある。システムは処理チャンバ１１０を含む。処理チャンバは、処理チューブとしても参
照されうる。処理チャンバは、プラズマ生成に耐える非反応環境を提供する石英のような
材料から製造される。石英に加えて、アルミナ、ガラス等の別の材料を利用して処理チャ
ンバを製造することができる。高周波プラズマ（例えば、高周波スペクトルの超高周波部
分（ＵＦＨ）におけるマイクロ波プラズマ）を生成するために、高周波プラズマ発生器１
２０（例えば、マイクロ波プラズマの発生に適したエベンソン型キャビティ）および関連
する電源１２２が設けられている。処理チャンバの部分は、特定の実装に応じた処理チャ
ンバの全てまたは一部を含むことができる。
【００１７】
ガス源１３０、１３２および１３４が図１に示されているが、より少ない、あるいはよ
り多いガス源を含むことができる。示された実施形態において、ガス源は、水素、アルゴ
ンおよびメタンであるが、本発明はこれらの特定のガスに限定されない。質量流量計（Ｍ
ＦＣｓ）１３１、１３３および１３５または別の適切な流量計を利用して、ガス源から処
理チャンバへのガスの流量を調整する。
【００１８】
リーク弁１３９が図１に示されており、炭素源の流量をＭＦＣにより提供されるレベル
よりも低いレベルにて制御するのに使用できる。幾つかの実施形態において、ＭＦＣ１３
５は解放条件下で動作し、炭素源の流量は、光学分光計１６０からのフィードバック信号
を組み込むフィードバックループを用いて制御することができる。代わりに、水素および
メタン（または別の適切な炭素源）の予混合気を利用できる。よって、幾つかの実施形態
は、光学放射スペクトルは、リーク弁の位置の非常に小さな変化に敏感にできるため、光
学放射スペクトルを利用してストリームにおける炭素源（例えば、メタン）の量を調整す
る。
【００１９】
処理チャンバ１１０における圧力をモニターするために、逆流防止トラップ１４４およ
び真空ポンプ１４６に導く真空ラインにおいて１または複数の圧力計１４０および１４２
を利用することができる。追加の真空要素を特定の用途に適切に利用することができる。
また、１または複数の真空制御弁１４８を利用して処理チャンバにおける圧力を制御でき
る。
【００２０】
処理環境およびグラフェン形成処理の特徴付けを提供するために、繊維光学ケーブル１
６２を用いて処理チャンバに光学分光計１６０が設けられる。光学放射分光計（ＯＥＳ）
は、フローストリームにおける炭素源の量を制御して調節するのに使用できるのに加えて
、放射ピークを測定するのに使用できる。幾つかの実施形態において、成長プロセスをモ
ニターしてつじつまの合った結果を生成するように、放射ピークの組の比を使用できる。
別の実装において、光学パイロメーターを使用してサンプル温度が測定される。幾つかの
実施形態において、成長中に光学検査システム（例えば、基板の１または複数の表面への
光学的アクセスを提供するミラー）を利用して銅の除去の状態を特徴付けする。このよう
に、光学分光計に加えて、別の光学検査技術も本発明の範囲に含まれる。
【００２１】
様々なシステム要素の制御を提供するために、プロセッサ１７２およびコンピュータ可
読媒体１７４を含むコンピュータ１７０が設けられ、ＭＦＣｓ、真空制御弁１４８、高周
波プラズマ発生器１２０および電源、光学放射分光計（ＯＥＳ）１６０、および別の適切
なシステム要素に結合されている。幾つかの実装において、より少ない、あるいはより多
い要素をコンピュータに結合させることができる。プロセッサ１７２は、真空圧力、ガス
流量、プラズマ発生および別のシステムパラメータの少なくとも幾つかを制御することに
関する計算を実行するのに使用される。コンピュータ可読媒体１７４（データベースまた
はメモリとしても参照される）は、プロセッサおよび別のシステム要素によって使用され
るデータを格納するために、プロセッサ１７２に結合されている。プロセッサ１７２は、
幾つかの実施形態において、光学分光計１６０とやりとりして、基板洗浄プロセス、グラ
フェン堆積プロセス等の状態に関するデータを提供する。プロセッサ１７２、メモリ１７
４およびＩ／Ｏインターフェース１７６を使用して、利用者は、システムを動作させてこ
こで説明するようにグラフェンを形成することができる。
【００２２】
命令およびデータを実行するように構成されたプロセッサ１７２は、カリフォルニア州
サンタクララのインテル（登録商標）コーポレーションによって製造された多目的のマイ
クロプロセッサとすることができる。プロセッサ１７２は、ソフトウェア、ファームウェ
アおよび／またはハードウェアにおいて本発明に従って本発明の方法を実行するための命
令の少なくとも一部を実施する特定用途向け集積回路（ＡＳＩＣ）であっても良い。例え
ば、これらのプロセッサは、専用回路、ＡＳＩＣ、組み合わせ論理回路、別のプログラム
可能プロセッサ、およびそれらの組み合わせ等を含む。
【００２３】
メモリ１７４は、特定の用途に適するように局在または分散させることができる。メモ
リ１７４は、プロクラムの実行中に命令およびデータの格納のためのメインのランダムア
クセスメモリ（ＲＡＭ）および固定された命令が格納されているリードオンリーメモリ（
ＲＯＭ）を含むことができる。このように、メモリ１７４は、プログラムおよびデータフ
ァイルに対して永続的な（不揮発）記憶装置を提供し、ハードディスクドライブ、フラッ
シュメモリ、関連するリムーバブル媒体に関するフロッピーディスクドライブ、コンパク
トディスクリードオンリーメモリ（ＣＤ−ＲＯＭ）ドライブ、光学ドライブ、リムーバブ
ル媒体カートリッジ、および別の類似の格納媒体を含むことができる。
【００２４】
図２は、本発明の一実施形態によるグラフェンを成長される方法を示す簡略フローチャ
ートである。この方法は、基板を減圧環境に置くステップを含む（ステップ２１０）。一
実施形態において、基板は（例えば０．０２５ｍｍの厚みの）銅箔であり、減圧環境は真
空環境（例えば２５ｍＴｏｒｒ〜０．５Ｔｏｒｒの範囲の圧力）である。幾つかの実施形
態において、全システム圧は２５ｍＴｏｒｒと４０ｍＴｏｒｒとの間であるが、利用する
特定の真空システムに応じてより低くすることができる。ここでより完全に説明するよう
に、幾つかの実装において、処理の間、圧力は５００ｍＴｏｒｒに維持される。
【００２５】
この方法は、基板を洗浄ガス（例えば、水素）の流れに曝すステップ（ステップ２１２
）と、高周波プラズマを所定の期間の間基板の周囲に形成するステップ（ステップ２１４
）を含む。幾つかの実施形態において、高周波プラズマ洗浄中の基板の温度は、従来の１
０００℃での水素アニールに比べて低減された温度、例えば室温または室温付近である。
このように、本発明の実施形態は、従来技術を用いては利用できない低温処理を可能にす
る。
【００２６】
高周波プラズマを消した後、サンプルは成長温度（例えば８００℃）まで加熱される（
ステップ２１６）。幾つかの実施形態において、加熱処理中、基板は水素流とともに真空
条件下に維持して、基板をイナート環境中に保つ。本発明の実施形態を限定することなく
、本発明者は、高周波プラズマは基板の反応性を増加させ、続く炭素含有材料に曝された
ときの成長のための基板を用意すると信じている。幾つかの実施形態では超高真空環境が
必要とされていないため、幾つかの実装において、真空環境（例えば、２５ｍＴｏｒｒ〜
０．５Ｔｏｒｒ）は、雰囲気（空気、窒素等を含む）からのガスが存在しても良いことに
注意されたい。ＣＶＤシステムに精通する者に明らかなように、真空環境の増加された制
御ために、処理チャンバ中に追加のガス制御を設けることができる。
【００２７】
その方法は、所定の期間、基板を炭素前駆体の流れに曝すステップをさらに含む（ステ
ップ２１８）。例として、炭素前駆体はメタン、アセチレン、シクロヘキサン、トルエン
、ＰＭＭＡ、ポリスチレン、ベンゼン、それらの組み合わせ等を含む複数のガス種の１つ
とすることができる。成長後、基板は冷却されて成長チャンバから除去される。
【００２８】
なお、図２に示された特定のステップは、本発明の一実施形態によるグラフェンを成長
させる特定の方法を提供する。代替の実施形態に従って別のステップシーケンスも実行で
きる。例えば、本発明の代替の実施形態は、上で概説されたステップを別の順序で実行で
きる。さらに、図２に示された個々のステップは、個々のステップに適切なように様々な
シーケンスで実行されることができる複数のサブステップを含むことができる。さらにま
た、特定の用途に応じてステップを追加または除去できる。当業者は、多くの変形、変更
および代替を認識するだろう。
【００２９】
図２に関連して議論したように、本発明の実施形態を利用して、銅箔上へのグラフェン
の成長を約８００℃〜約１０００℃の範囲の成長温度で実行した。その結果、本発明の幾
つかの実施形態により、従来のグラフェン成長温度よりも低い温度での成長が提供される
。図３は、従来技術を用いて成長されたグラフェンフィルムに対するデータ（プロットＡ
）および図２に関連して説明した方法を用いて成長されたグラフェンフィルムに対するデ
ータ（プロットＢ）を示している。図３に示すように、１０００℃で銅単結晶上に成長さ
れたグラフェン（プロットＡ）および低温プラズマ洗浄プロセスを用いた銅箔上へのグラ
フェン成長後、８００℃での成長（プロットＢ）は、１５８０／ｃｍ２および２７００／
ｃｍ２付近の２つのシャープな特徴により特徴付けられ、１３５０／ｃｍ２付近の明確な
欠陥ピークがなく、本発明の実施形態は、ここで説明したプラズマアシスト条件を利用し
て高品質なグラフェンフィルムを製造することを示している。
【００３０】
２ステップ洗浄／成長プロセスを利用する幾つかの実施形態において、基板を洗浄する
のに使用されるプラズマ処理と成長中の炭素源への暴露との間、基板はイナート環境中に
維持される。基板をイナート環境中に維持（例えば、真空下での処理を維持）できる能力
は、銅は酸素に曝されると速やかに酸化物を形成するため、処理表面を処理された状態に
維持することを可能にする。
【００３１】
図１に示したシステムを利用して、グラフェンは以下のように形成された。すなわち、
エベンソン型キャビティを用いて、入力：４０Ｗ、期間：１５分間、水素流量：２ｓｃｃ
ｍで処理チャンバにおいて基板（銅箔）の近くに高周波プラズマが形成された。高周波プ
ラズマの適用中、マイクロ波キャビティの付近に著しい量の銅が観察されており、これは
、高周波プラズマが基板から銅をエッチングまたは除去していたことを示している。高周
波プラズマが消され、基板は水素流量：２ｓｃｃｍ、圧力：４２ｍＴｏｒｒ下で８００℃
まで加熱した。
【００３２】
その後、流量：３５ｓｃｃｍでメタンの流れを追加して、処理チャンバにおける全圧を
５００ｍＴｏｒｒに増加させた。これらの条件の１５分後、同一の流れおよび圧力下で基
板を冷却した。冷却時、基板を除去してラマン分光を行い（図５におけるプロットＡ）、
グラフェンが、サンプルホルダーとしても参照できるサセプタに隣接する基板の裏面側に
形成されたことを示している。この手続きを７００℃および６００℃の成長温度でも繰り
返したところ、同様の結果が得られた。本発明の実施形態は、単層のグラフェンに加えて
、多層グラフェン、（例えば、ＶＬＳプロセスを用いた）カーボンナノチューブ、ダイヤ
モンドライクカーボン、グラファイト、アモルファスカーボン、フラーレン等を含む、炭
素の別の同素体の形成に有益である。当業者は、多くの変形、変更および代替を認識する
だろう。
【００３３】
図４は、本発明の別の実施形態によるグラフェンの成長方法を示す簡略フローチャート
である。この方法は、図５のプロットＡにおけるラマンスペクトルに関連するグラフェン
成長プロセスと幾つかの類似するプロセスを共有しており、この高温（例えば８００℃）
成長プロセスに関連する説明は、図４において示された成長プロセスに適切に利用できる
。
【００３４】
この方法は、基板を減圧環境にある処理チャンバ中に設けるステップを含む（ステップ
４１０）。一実施形態において、基板は銅箔または別の適切な基板とすることができ、減
圧環境は、図１に示した処理チャンバ１１０における真空環境とすることができ、例えば
、約１〜約５００ｍＴｏｒｒの範囲の圧力である。幾つかの実装においては、圧力は５０
０ｍＴｏｒｒ未満とすることができる。幾つかの実施形態において、この方法は、例えば
流量：２ｓｃｃｍで水素ガスの流れを導入するステップ（ステップ４１２）をさらに含む
。窒素、アルゴン、別の希ガス、塩素、別のハロゲン、これらの混合ガス（例えば、塩素
とアルゴン）等を含む、別のガスを利用することもできる。ガスは、プロセスチャンバを
通して流れるが、真空の適用は、ガス流にもかかわらず減圧環境を適用するのに十分であ
る。幾つかの実施形態において、処理チャンバ内の圧力は、所定の圧力値、例えば５００
ｍＴｏｒｒにて所定の期間維持される。自然酸化膜を効率的に除去するために、減圧環境
における酸素の分圧は、３０ｍＴｏｒｒ未満とすることができ、減圧環境における水素の
分圧は、５００ｍＴｏｒｒ未満とすることができ、減圧環境におけるイナートガスの分圧
および／または水蒸気を含む雰囲気ガスは、５００ｍＴｏｒｒ未満とすることができる。
別の実施形態において、減圧環境における空気の分圧は、３０ｍＴｏｒｒ未満とするか、
あるいは減圧環境におけるキャリアガスおよび炭素源の分圧は、５００ｍＴｏｒｒ未満と
することができる。特定の実施形態において、減圧環境におけるキャリアガスおよび炭素
源の全圧は５００ｍＴｏｒｒ未満である。当業者は、多くの変形、変更および代替を認識
するだろう。
【００３５】
追加で、この方法は、処理チャンバ中に高周波プラズマを発生させるステップ（ステッ
プ４１４）と、基板を高周波プラズマに所定の期間曝すステップ（ステップ４１６）を含
む。高周波プラズマへの暴露の間、基板表面は洗浄および／または処理され、自然酸化膜
を除去してグラフェン堆積のための表面を用意する。高周波プラズマ処理の間、基板は、
例えば真空条件を維持することにより減圧環境中に維持される。例として、高周波プラズ
マ（例えば、処理チャンバにおける水素の流れに合わせて形成される高周波水素プラズマ
）は、入力：４０Ｗ、期間：１５分（例えば、水素流量：２ｓｃｃｍ）でエベンソン型キ
ャビティを用いて処理チャンバ中で基板（例えば銅箔）の付近に形成できる。ＲＦプラズ
マの適用中、著しい量の銅がマイクロ波キャビティ付近に観察され、高周波プラズマが基
板から銅をエッチングまたは除去していたことを示している。
【００３６】
高周波プラズマ処理の後にプラズマは消され、基板は減圧環境中、例えば水素流量：２
ｓｃｃｍで減圧水素環境中に維持され、結果として４２ｍＴｏｒｒの圧力となる。この方
法は、炭素前駆体（例えばメタン）を、例えば処理チャンバにおいて５００ｍＴｏｒｒの
圧力を生成するメタン流量：３５ｓｃｃｍで処理チャンバ中に流すステップを含む（ステ
ップ４１８）。こうして、幾つかの実施形態において基板が炭素含有材料に、例えば５０
０ｍＴｏｒｒ未満の圧力で暴露されている間、減圧雰囲気を維持できる。炭素前駆体の流
れの間の温度は、室温、室温よりも低い温度、または室温より高い温度とすることができ
る。特定の実施形態において、炭素前駆体の流れの間の温度は２０℃と３０℃の間であり
、例えば室温である。
【００３７】
炭素前駆体の流れの間、チャンバ中の圧力は、規定された値（例えば４２ｍＴｏｒｒ）
で固定でき、あるいは特定の用途に応じて時間の関数として変動できる。幾つかの実施形
態において、減圧環境は、炭素前駆体の流れの間維持される。本発明の実施形態によれば
、炭素前駆体の流れは、例えば室温での基板上へのグラフェンの堆積に至る。グラフェン
は、堆積条件に応じて、基板の片側または両側に形成できる。幾つかの実装において、カ
バーまたはキャップを基板のすぐ近くで利用してグラフェン成長を増大させることができ
る。本発明の実施形態を限定することなく、本発明者は、カバーまたはキャップの使用は
、基板表面に隣接する種および／または前駆体の居住時間を増加させ、反応カイネティク
スに強い影響を与えて堆積レートを増加させると信じている。幾つかの実施形態において
、サセプタまたはサンプルホルダーに隣接する基板の裏面側へのグラフェン成長が観察さ
れる。このようなグラフェン成長の増大は、基板とサセプタまたはサンプルホルダーとの
間のメタン流の低い速度、およびカバーまたはキャップされていない別の表面と比較して
、対応する長い居住時間によるものとすることができる。代わりに、ガス流における炭素
源の濃度を低減して、成長表面で利用可能な炭素量を限定して、グラフェン成長を増大さ
せることができる。
【００３８】
所定の期間後、水素および炭素前駆体の流量を低減し、例えばゼロにする。処理チャン
バは真空ポンプと連通しているため、処理チャンバは空にして、アルゴンまたは別の適切
なイナートガスで充填される。結果として、基板は処置チャンバから除去されて、堆積さ
れたグラフェンを特徴付ける。幾つかの実施形態において、メタン流の全てまたは一部の
間、全圧は５００ｍＴｏｒｒまで増加され、例えば１５分間維持できる。グラフェン形成
後、基板の特徴付けのための除去する前に、処理チャンバはアルゴンまたは別の適切なイ
ナートガスで満たすことができる。
【００３９】
図４に示すように、基板が低減圧力環境中に置かれた後、任意の水素ガス流を用いて（
ステップ４１２）高周波水素プラズマを処理チャンバ中に発生させることができる（ステ
ップ４１４）。
【００４０】
なお、図４に示された特定のステップは、本発明の一実施形態によるグラフェンの特定の
成長方法を提供する。代替の実施形態に従って別のステップシーケンスも実行することが
できる。例えば、本発明の代替の実施形態は、上で概説したステップを別の順序で実行す
ることができる。また、図２に示した個々のステップは、個々のステップに適切なように
様々なシーケンスで実行されることができる複数のサブステップを含むことができる。さ
らにまた、特定の用途に応じて、ステップを追加または除去できる。当業者は、多くの変
形、変更および代替を認識するだろう。
【００４１】
図５は、従来技術を用いて成長されたグラフェンフィルムに対するデータと本発明の別
の実施形態を用いて成長されたグラフェンフィルムに対するデータを示している。図５に
、従来技術を用いて１０００℃で銅単結晶上に成長されたグラフェンに対するラマンスペ
クトルをプロットＡとして示している。プロットＢは、プラズマ洗浄後に銅箔上に８００
℃で成長されたグラフェンに対するラマンスペクトルを示している。プロットＣは、図４
に示した方法、すなわち高周波洗浄プロセスに続いてグラフェンの室温堆積を用いて銅箔
上に成長されたグラフェンに対するラマンスペクトルを示している。図５においてデータ
収集のために使用されたグラフェンフィルムは全て、３５ｓｃｃｍのメタンおよび２ｓｃ
ｃｍの水素を１５分間５００ｍＴｏｒｒの全圧下で成長された。図５に示したように、室
温（つまり２４℃）で成長されたグラフェンは、１０００℃で熱ＣＶＤにより成長された
グラフェンと類似したラマンスペクトルを有している。１５８０／ｃｍ２および２７００
／ｃｍ２付近の２つのシャープの特徴および１３５０／ｃｍ２付近の明確な欠陥ピークが
存在しないことは、双方のフィルムは良好な品質であることを示している。
【００４２】
本発明の幾つかの実施形態は、幾つかの方法の１つを利用して成長前に基板表面を処理
している。例として、銅箔基板は低温処理を用いて洗浄することができ、その結果、石英
処理チューブの内側に銅が蓄積するが、これは洗浄プロセス中に箔からの銅の除去の証拠
およびグラフェン製造のための成長表面の準備の証拠である。幾つかの実施形態において
、処理チャンバの内側、例えば基板付近上への銅堆積量を測定する、および／またはエベ
ンソン型キャビティプラズマ処理として、計量学を実行することができる。１つの基板処
理プロセスは、銅表面に隣接して形成される高周波水素プラズマを利用する。当業者には
明らかなように、高周波プラズマはガス分子を高周波電圧でイオン化する真空処理である
。プラズマ中でエネルギーを持ち活性な粒子は、自然表面層または表面汚染を除去するこ
とにより、表面を洗浄またはエッチングするように機能する。本発明の幾つかの実施形態
は、水素アニールに通常関連する高温を必要としない低温高周波プラズマ処理を利用する
。
【００４３】
一実装において、エベンソン型キャビティを２４５０ＭＨｚの励起周波数でプラズマ源
として使用した。エベンソン型キャビティは、静止したガスおよび流れるガスの双方にお
いて、数ｍＴｏｒｒ〜数百Ｔｏｒｒまでの範囲の圧力にて放電を励起することができる。
この特定の高周波マイクロ波キャビティの利益は、石英真空チューブ上に直接設置してそ
の場でプラズマを発生できることである。
【００４４】
銅基板に加えて、ニッケル、白金、鉄、アルミニウム、コバルト、ルテニウム、酸化マ
グネシウム、これらの合金、シリコン、炭化シリコン、これらの組み合わせ等を含む別の
基板が本発明の実施形態とともに使用するのに適している。
【００４５】
成長前処理または１ステップ成長表面処理に対する高周波プラズマの使用に加えて、酸
エッチングのような化学的方法、物理的機械加工のような機械的方法、イオンビーム注入
、超音波洗浄、研磨、レーザー蒸発、蒸発、物理エッチング、反応性イオンエッチング、
電気的研磨、アルゴンプラズマエッチングのような化学機械法、電子ビーム暴露、電子ビ
ーム加熱、誘導加熱、ジュール加熱のような電気的方法、および電気化学的方法を含む、
別の表面準備方法を利用できる。
【００４６】
図６は、本発明のさらに別の実施形態によるグラフェンの成長方法を示す簡略フローチ
ャートである。図６に示したグラフェン形成方法は、図４に示したグラフェン形成方法と
幾つかの類似点を共有している。よって、図６に示した方法に関連する説明は、図４にお
いて示されたプロセスおよび材料に適切に利用できる。当業者は、多くの変形、変更およ
び代替を認識するだろう。
【００４７】
図６に示したように、本発明の実施形態は、低減された温度で単一のステップで高品質
かつ大面積のグラフェン（例えばグラフェンフィルム）を成長させる方法を提供する。ま
とめると、本方法は、基板（例えば銅箔）を微量のメタンを含有する水素プラズマに曝す
ステップを含む。そのプロセスは、減圧環境において行われる。この処理は、従来のグラ
フェン成長において使用される高温水素アニールおよび関連する複数の処理ステップを避
けることができる点で有利である。この態様において、高品質グラフェンの成長は、１ス
テップかつ低減された温度で、高温での水素アニールを必要とすることなく起こることが
できる。
【００４８】
図６を参照すると、本方法は、基板（例えば銅箔）を処理チャンバ中に設置するステッ
プ（ステップ６１０）を含む。一実施形態において、処理チャンバは、内径１０ｍｍ、外
径１２．５ｍｍの石英チューブである。本方法は、処理チャンバを真空、例えば５００ｍ
Ｔｏｒｒ以下の圧力下に置くステップも含む（ステップ６１２）。キャリアガス（例えば
水素）の流れは、処理チャンバ中に、例えば水素流量：２ｓｃｃｍ〜５ｓｃｃｍ、例えば
２ｓｃｃｍ、および微量の炭素源（例えばメタン）の流れを、例えば、メタン流量：０．
０００８ｓｃｃｍ（つまり水素流量の０．０４％）でキャリアガスの流れに追加される（
ステップ６１４）。処理チャンバ中の圧力は、所定の値、例えば５００ｍＴｏｒｒ以下に
固定されており、本方法は、基板付近で高周波プラズマを形成できるエベンソン型キャビ
ティを用いて、例えば入力：４０Ｗを用いて処理チャンバ中で高周波プラズマを発生させ
るステップを含む（ステップ６１６）。幾つかの実施形態において、炭素源の量は、ガス
流の少量、例えば０．６％未満、例えば０．０１％〜０．６％である。幾つかの実装にお
いて、炭素源の量は１００ｐｐｍ超えである。このように、本発明の実施形態は、メタン
を炭素源として微量含む水素の高周波プラズマを提供する。本発明の実施形態によれば、
エベンソン型キャビティに加えて、例えば誘導的に結合されたプラズマ源等の別のプラズ
マ源を利用できる。プラズマ中のガスも、例えばアルゴンイオンを含むプラズマ、塩素イ
オンおよびメタンベースのラジカルを含むプラズマ、これらの組み合わせ、塩素、アルゴ
ンおよびメタン等に変更できる。また、加熱されたワイヤー（例えばホットワイヤー）フ
ィラメント技術を使用して、ここで説明したプラズマベースグラフェン成長技術に類似し
た処理におけるグラフェン成長に適した活性種を形成できる。プラズマ技術の組み合わせ
および加熱されたワイヤーフィラメント技術も本発明の範囲に含める。
【００４９】
キャリアガスとしての水素の使用に加えて、窒素、アルゴン、別の希ガス、塩素、別の
ハロゲン、これらの混合ガス（例えば、塩素およびアルゴン）等を含む別のガスを利用で
きる。炭素源としてのメタンの使用に加えて、アセチレン（エチン、Ｃ２Ｈ２）、２，２
−ジメチルプロパン（ネオペンタン、Ｃ５Ｈ１２）、アレン（プロパジン、Ｃ３Ｈ４）、
エタン（Ｃ２Ｈ６）、１，２−ブタジエン（Ｃ４Ｈ６）、エチルアセチレン（１−ブチン
Ｃ４Ｈ６）、１，３−ブタジエン（Ｃ４Ｈ６）、エチレン（エテン、Ｃ２Ｈ４）、イソブ
タン（２−メチルプロパン）、ｎ−ヘキサン（Ｃ６Ｈ１４）、ｎ−ブタン（Ｃ４Ｈ１０）
、１−ブテン（Ｃ４Ｈ８）、メチルアセチレン（プロピン、Ｃ４Ｈ４）、シス２−ブテン
（Ｃ４Ｈ８）、イソペンタン（２−メチルブタンまたは３−メチルブタン、Ｃ５Ｈ１２）
、トランス２−ブタン（Ｃ４Ｈ８）、ｎ−ペンタン（Ｃ５Ｈ１２）、イソブチレン（２−
メチルプロパン、Ｃ４Ｈ８）、プロパン（Ｃ３Ｈ８）、シクロプロパン（Ｃ３Ｈ６）、プ
ロピレン（プロペン、Ｃ３Ｈ６）、ジメチルアセチレン（２−ブチン、Ｃ４Ｈ６）、トル
エン（Ｃ７Ｈ８）ジメチルエーテル（Ｃ３Ｈ６Ｏ）、ビニルアセチレン等を含む別のガス
を利用できる。
【００５０】
本方法は、基板を高周波プラズマに所定の期間、例えば１５分曝すステップ（ステップ
６１８）を含み、その間、キャリアガスおよび炭素源の流れは、減圧にて動作している間
は継続される。幾つかの実施形態において、ファンまたは冷却装置（例えば液体窒素を有
するチューブを通して流れる冷却ガスを流す）を高周波プラズマが形成される処理チュー
ブの領域に適用され、処理環境の温度を、例えば室温未満の温度に低減した。例として、
このような冷却は、処理チャンバ（つまり石英チューブ）の外側の温度を９０℃または別
の同程度の温度に低減できる。このように、本発明の実施形態は、グラフェンフィルムの
室温成長を指すことができるが、本発明は室温での成長に具体的に限定されず、別の同程
度の温度を含むことができる。従って、室温は、本開示の目的のために、高周波プラズマ
プロセスの結果生成されうる熱を除いて基板の外部加熱のない処理環境を含むことを意図
している。実際、上述のように、基板および該基板に隣接する処理チャンバの領域の冷却
を使用して、高周波プラズマ処理中に生成される一部または全ての熱を除去できる。
【００５１】
図６に示した方法において、微量のメタンまたは別の炭素源の水素プラズマへの添加は
、プラズマ中でＣ＋、ＣＨ＋、ＣＨ２＋およびＣＨ３＋のような反応炭素種を形成できる
。酸化銅の除去とグラフェンの堆積が同時に起こるため、これらの活性種は、水素原子に
加えて、基板上へのグラフェンの堆積をもたらす。本発明の実施形態を限定することなく
、本発明者は、グラフェン成長処理は、同時または並行の酸化銅の除去を含み、基板表面
を表面上で触媒作用を及ぼす活性炭素種に曝し、グラフェン層を残すと信じている。
【００５２】
グラフェン層の形成後、プラズマを消し、処理チャンバはアルゴンで大気圧まで充填さ
れ、基板は処理チャンバから取り除かれる。本発明者は、図６に示した処理において、高
周波プラズマが基板表面に本来存在する自然酸化銅膜を除去した結果、マイクロ波キャビ
ティの近くに著しい量の動画観察されることに気づいた。
【００５３】
なお、本発明の一実施形態によれば、図６に示した特定のステップは、グラフェンを成
長させる特定の方法を提供する。本発明の別の実施形態によれば、別のシーケンスステッ
プも行うことができる。例えば、本発明の代替の実施形態は、上で概説したステップを異
なる順序で実行することができる。また、図６に示された個々のステップは、個々のステ
ップに適切なように様々なシーケンスで実行されることができる複数のサブステップを含
むことができる。さらに、特定の用途に応じて、ステップを追加または除去できる。当業
者は、多くの変形、変更および代替を認識するだろう。
【００５４】
図７は、従来技術を用いて成長されたグラフェンフィルムに対するデータおよび本発明
の一実施形態を用いて成長されたグラフェンフィルムに対するデータを示している。図７
に示すように、プロットＡは、１０００℃で実行された従来の成長プロセスのためのラマ
ンスペクトルを示している。プロットＢは、図６に関連して説明された単一ステップ室温
成長プロセスに対するラマンスペクトルを示している。双方のフィルムは、単結晶銅上に
成長された。１５８０／ｃｍ２および２７００／ｃｍ２付近の２つの特徴および１３５０
／ｃｍ２付近の明確な欠陥ピークが存在しないことは、双方のフィルムは良好な品質であ
ることを示している。
【００５５】
図８は、本発明の一実施形態によるグラフェン製造のための連続的ロール・ツー・ロー
ルシステムの簡略模式図である。図８に示すように、グラフェンを製造するためのロール
・ツー・ロールシステムは、ロール状の銅箔８１０を含み、この銅箔８１０は、処理要素
８１５を用いてプラズマ（例えば高周波水素プラズマ）に曝され、その後あるいは同時に
、グラフェン層を形成するようにメタンガスが噴射される。グラフェンを有する銅箔は、
出力ロール８２０上に巻かれる。図８に示した実施形態を用いて、ロール・ツー・ロール
処理は、大面積グラフェンフィルムの連続製造に使用できる。減圧雰囲気は、少なくとも
処理領域において低要されるが、銅箔およびグラフェンを有する銅箔の一方または双方の
ロールを含むこともできる。なお、図８に示したロール・ツー・ロール処理は、ここで説
明したグラフェン製造の方法の１または複数に適用できる。図８において、グラフェンは
、銅箔の表側の表面上に形成されたように示されているが、特定の実装に応じて、銅箔の
裏側の表面または両面上に形成できる。さらに、サポートまたはキャップ構造を用いて、
成長表面に隣接する種および／または前駆体の居住時間を変更できる。
【００５６】
図８は、銅箔基板およびメタンを炭素源として用いたロール・ツー・ロール処理を示し
ているが、本明細書全体に説明されているように、別の基板および炭素源も図８に示した
システムの範囲に含まれる。当業者は、多くの変形、変更および代替を認識するだろう。
【００５７】
ここで説明した例および実施形態は説明目的のみのためであり、それらを考慮して様々
な変更および変形が当業者に示唆され、本願の要旨および範囲、並びに添付の請求項の範
囲に含まれるべきである。
【図１】
2018074171.tif 000003
【図２】
2018074171.tif 000004
【図３】
2018074171.tif 000005
【図４】
2018074171.tif 000006
【図５】
2018074171.tif 000007
【図６】
2018074171.tif 000008
【図７】
2018074171.tif 000009
【図８】
2018074171.tif 000010
【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
銅基板から銅材料を除去する方法であって、該方法は、
銅基板を処理チャンバ中のホルダー上に配置するステップと、
前記処理チャンバ内に低減された圧力を与えるステップと、
前記銅基板を少なくとも１つの雰囲気ガスに曝すステップと、
所定の期間、処理チャンバ内に高周波プラズマを提供するステップと、
ＣＭＯＳ互換エッチングプロセスを前記銅基板の少なくとも一部に行うステップと、
前記銅材料を前記銅基板から除去するステップと、
を含む方法。
【請求項２】
前記ＣＭＯＳ互換エッチングプロセスは、室温エッチングプロセスを含む、請求項１に記載の方法。
【請求項３】
前記低減された圧力は、１ｍＴｏｒｒと５００ｍＴｏｒｒとの間の圧力である、請求項１に記載の方法。
【請求項４】
前記低減された圧力は、２５ｍＴｏｒｒと４０ｍＴｏｒｒとの間の圧力である、請求項３に記載の方法。
【請求項５】
前記少なくとも１つの雰囲気ガスが窒素ガスを含む、請求項１に記載の方法。
【請求項６】
前記少なくとも１つの雰囲気ガスが水素をさらに含む、請求項５に記載の方法。
【請求項７】
前記少なくとも１つの雰囲気ガスが、水蒸気または酸素の少なくとも１つを含む、請求項１に記載の方法。
【請求項８】
前記ＣＭＯＳ互換エッチングプロセスを前記銅基板の少なくとも一部に行う間、前記低減された圧力を維持するステップをさらに含む、請求項１に記載の方法。
【請求項９】
前記基板を少なくとも１つの雰囲気ガスに曝すステップは、前記ＣＭＯＳ互換エッチングプロセスを前記銅基板の少なくとも一部に行うステップの前に行う、請求項１に記載の方法。
【請求項１０】
前記処理チャンバは内表面を有し、前記銅基板からの銅が前記内表面上に堆積する、請求項１に記載の方法。
【請求項１１】
前記内表面上への銅堆積のレベルを測定する計測を行うステップをさらに含む、請求項１０に記載の方法。
【請求項１２】
炭素含有材料を前記処理チャンバ中に提供するステップをさらに含む、請求項１に記載の方法。
【請求項１３】
前記炭素含有材料がメタン、エタン、プロパンまたはブタンの少なくとも１つを含む、請求項１２に記載の方法。
【請求項１４】
前記銅材料を前記銅基板から除去するステップは、前記ＣＭＯＳ互換エッチングプロセスによって行われる、請求項１に記載の方法。
【請求項１５】
前記ＣＭＯＳ互換エッチングプロセスを前記銅基板の少なくとも一部に行うステップは、前記銅基板を前記高周波プラズマに曝すステップを含む、請求項１４に記載の方法。
【手続補正３】
【補正対象書類名】明細書
【補正対象項目名】００２９
【補正方法】変更
【補正の内容】
【００２９】
図２に関連して議論したように、本発明の実施形態を利用して、銅箔上へのグラフェンの成長を約８００℃〜約１０００℃の範囲の成長温度で実行した。その結果、本発明の幾つかの実施形態により、従来のグラフェン成長温度よりも低い温度での成長が提供される。図３は、従来技術を用いて成長されたグラフェンフィルムに対するデータ（プロットＡ）および図２に関連して説明した方法を用いて成長されたグラフェンフィルムに対するデータ（プロットＢ）を示している。図３に示すように、１０００℃で銅単結晶上に成長されたグラフェン（プロットＡ）および低温プラズマ洗浄プロセスを用いた銅箔上へのグラフェン成長後、８００℃での成長（プロットＢ）は、１５８０／ｃｍ−１および２７００／ｃｍ−１付近の２つのシャープな特徴により特徴付けられ、１３５０／ｃｍ−１付近の明確な欠陥ピークがなく、本発明の実施形態は、ここで説明したプラズマアシスト条件を利用して高品質なグラフェンフィルムを製造することを示している。
【手続補正４】
【補正対象書類名】明細書
【補正対象項目名】００３２
【補正方法】変更
【補正の内容】
【００３２】
その後、流量：３５ｓｃｃｍでメタンの流れを追加して、処理チャンバにおける全圧を５００ｍＴｏｒｒに増加させた。これらの条件の１５分後、同一の流れおよび圧力下で基板を冷却した。冷却時、基板を除去してラマン分光を行い（図５におけるプロットＢ）、グラフェンが、サンプルホルダーとしても参照できるサセプタに隣接する基板の裏面側に形成されたことを示している。この手続きを７００℃および６００℃の成長温度でも繰り返したところ、同様の結果が得られた。本発明の実施形態は、単層のグラフェンに加えて、多層グラフェン、（例えば、ＶＬＳプロセスを用いた）カーボンナノチューブ、ダイヤモンドライクカーボン、グラファイト、アモルファスカーボン、フラーレン等を含む、炭素の別の同素体の形成に有益である。当業者は、多くの変形、変更および代替を認識するだろう。
【手続補正５】
【補正対象書類名】明細書
【補正対象項目名】００３３
【補正方法】変更
【補正の内容】
【００３３】
図４は、本発明の別の実施形態によるグラフェンの成長方法を示す簡略フローチャートである。この方法は、図５のプロットＢにおけるラマンスペクトルに関連するグラフェン成長プロセスと幾つかの類似するプロセスを共有しており、この高温（例えば８００℃）成長プロセスに関連する説明は、図４において示された成長プロセスに適切に利用できる。
【手続補正６】
【補正対象書類名】明細書
【補正対象項目名】００４１
【補正方法】変更
【補正の内容】
【００４１】
図５は、従来技術を用いて成長されたグラフェンフィルムに対するデータと本発明の別の実施形態を用いて成長されたグラフェンフィルムに対するデータを示している。図５に、従来技術を用いて１０００℃で銅単結晶上に成長されたグラフェンに対するラマンスペクトルをプロットＡとして示している。プロットＢは、プラズマ洗浄後に銅箔上に８００℃で成長されたグラフェンに対するラマンスペクトルを示している。プロットＣは、図４に示した方法、すなわち高周波洗浄プロセスに続いてグラフェンの室温堆積を用いて銅箔上に成長されたグラフェンに対するラマンスペクトルを示している。図５においてデータ収集のために使用されたグラフェンフィルムは全て、３５ｓｃｃｍのメタンおよび２ｓｃｃｍの水素を１５分間５００ｍＴｏｒｒの全圧下で成長された。図５に示したように、室温（つまり２４℃）および８００℃で成長されたグラフェンは、１０００℃で熱ＣＶＤにより成長されたグラフェンと類似したラマンスペクトルを有している。１５８０／ｃｍ−１および２７００／ｃｍ−１付近の２つのシャープの特徴および１３５０／ｃｍ−１付近の明確な欠陥ピークが存在しないことは、双方のフィルムは良好な品質であることを示している。
【手続補正７】
【補正対象書類名】明細書
【補正対象項目名】００５４
【補正方法】変更
【補正の内容】
【００５４】
図７は、従来技術を用いて成長されたグラフェンフィルムに対するデータおよび本発明の一実施形態を用いて成長されたグラフェンフィルムに対するデータを示している。図７に示すように、プロットＡは、１０００℃で実行された従来の成長プロセスのためのラマンスペクトルを示している。プロットＢは、図６に関連して説明された単一ステップ室温成長プロセスに対するラマンスペクトルを示している。双方のフィルムは、単結晶銅上に成長された。１５８０／ｃｍ−１および２７００／ｃｍ−１付近の２つの特徴および１３５０／ｃｍ−１付近の明確な欠陥ピークが存在しないことは、双方のフィルムは良好な品質であることを示している。
【手続補正８】
【補正対象書類名】図面
【補正対象項目名】図４
【補正方法】変更
【補正の内容】
【図４】
2018074171.tif 000011
【外国語明細書】
2018074171000001.pdf